(57)【要約】【課題】深絞り加工による加工性が高く、かつ、鋼板の表面と裏面との間の静摩擦係数も高い表面処理鋼を提供すること。【解決手段】本発明は、表面処理鋼板に関する。上記表面処理鋼板は、一方の面と他方の面とを有する表面処理鋼板であって、上記一方の面は、動摩擦係数μ１が０．１以下であり、上記他方の面は、動摩擦係数μ２が０．２以上であり、かつ、上記一方の面と上記他方の面との間の静摩擦係数μ３は、０．１４より大きい。【選択図】図２
2020139214.tif 000002
【特許請求の範囲】
【請求項１】
一方の面と他方の面とを有する表面処理鋼板であって、
前記一方の面は、動摩擦係数μ１が０．１以下であり、
前記他方の面は、動摩擦係数μ２が０．２以上であり、かつ、
前記一方の面と前記他方の面との間の静摩擦係数μ３は、０．１４より大きい、
表面処理鋼板。
【請求項２】
前記一方の面は、フッ素系樹脂、ポリオレフィン系樹脂およびスチレン系樹脂からなる群から選択される有機系潤滑剤を含む表面処理層を有する、請求項１に記載の表面処理鋼板。
【請求項３】
前記表面処理層は、膜厚が３μｍ以下である、請求項２に記載の表面処理鋼板。
【請求項４】
前記表面処理層は、４族金属の酸素酸塩と、リン酸化合物と、を含み、
前記表面処理層における前記４族金属の酸素酸塩の付着量は、４族原子換算で３ｍｇ／ｍ２以上であり、かつ、
前記表面処理層における前記リン酸化合物の付着量は、リン原子換算で、前記４族金属の酸素酸塩に由来する金属原子の付着量の１モル倍以上２モル倍以下である、
請求項２または３に記載の表面処理鋼板。
【請求項５】
前記他方の面は、表面処理層を有し、
前記他方の面が有する表面処理層は、前記一方の面が有する表面処理層とは組成が異なる、請求項２〜４のいずれか１項に記載の表面処理鋼板。
【請求項６】
前記一方の面および他方の面の少なくとも１つの面は、０．１質量％以上のＡｌを含有する亜鉛系めっき層を有する、請求項１〜５のいずれか１項に記載の表面処理鋼板。
【請求項７】
絞り加工用の表面処理鋼板である、請求項１〜６のいずれか１項に記載の表面処理鋼板。
【請求項８】
一方の面と他方の面とを有する鋼板を用意する工程と、
前記一方の面に、有機系潤滑剤を含む表面処理液を付与して、表面処理層を形成する工程と、
前記他方の面に、前記一方の面に付与した前記表面処理液とは組成が異なる表面処理液を付与する工程と、
を有する、請求項１〜７のいずれか１項に記載の表面処理鋼板の製造方法。
【請求項９】
請求項１〜７のいずれか１項に記載の表面処理鋼板が所定の形状に打ち抜かれてなるブランク材を用意する工程と、
前記ブランク材が有する前記一方の面を、ダイに接触させる工程と、
前記ブランク材が有する前記他方の面を、前記ダイ側に押圧する工程と、
を有する、表面処理鋼板の加工方法。
【発明の詳細な説明】
【技術分野】
【０００１】
本発明は、表表面処理鋼板、表面処理鋼板の製造方法、および表面処理鋼板の加工方法に関する。
【背景技術】
【０００２】
鋼板を円板状に打ち抜いてなるブランク材から有底円筒形状の加工品を製造する方法として、深絞り加工などの絞り加工が知られている。深絞り加工とは、ブランク材の外周部を、開口部を有する絞り用ダイと皺押さえ部材（ブランクホルダ）とで挟持し、絞り用パンチによってブランク材を絞り用ダイスの上記開口部の内部に押し込み、ブランク材を加工するプレス加工方法である。
【０００３】
深絞り加工では、鋼板の表面が加工時に高い圧力を受けることにより、一方の面が絞り用パンチとの間で擦動し、かつ他方の面が絞り用ダイとの間で擦動する。そのため、特許文献１に記載のように、上記擦動による当該鋼板の表面の損傷を抑制するため、潤滑皮膜を鋼板表面の両面に形成する方法が知られている。
【先行技術文献】
【特許文献】
【０００４】
【特許文献１】特開２０１７−１０５９８６号公報
【発明の概要】
【発明が解決しようとする課題】
【０００５】
特許文献１に記載のように鋼板の両面に潤滑皮膜を形成することによって、深絞り加工などの絞り加工時の鋼板の加工性はより高まると期待される。しかし、本発明者らの知見によると、鋼板の両面に潤滑皮膜を形成しても、たとえば深絞り加工時にパンチと接触する肩部で鋼板の破断を十分には抑制しきれていないなど、絞り加工による鋼板の加工性が十分に高まったとはいえなかった。
【０００６】
また、鋼板には、コイル状に巻いて保管されることが多い。そのため、鋼板には、巻かれて保管されている間に変形やずれが生じにくいことが求められる。上記保管中の変形やずれを生じにくくするためには、鋼板の表面と裏面との間の静摩擦係数をより高くすればよい。
【０００７】
本発明は、かかる点に鑑みてなされたものであり、絞り加工による加工性が高く、かつ、鋼板の表面と裏面との間の静摩擦係数も高い表面処理鋼板、当該表面処理鋼板の製造方法、および当該表面処理鋼板の加工方法を提供することをその目的とする。
【課題を解決するための手段】
【０００８】
上記課題を解決するための本発明の一実施形態に関する表面処理鋼板は、一方の面と他方の面とを有する表面処理鋼板であって、上記一方の面は、動摩擦係数μ１が０．１以下であり、上記他方の面は、動摩擦係数μ２が０．２以上であり、かつ、上記一方の面と上記他方の面との間の静摩擦係数μ３は、０．１４より大きい。
【０００９】
また、上記課題を解決するための本発明の一実施形態に関する表面処理鋼板の製造方法は、上記表面処理鋼板の製造方法であって、一方の面と他方の面とを有する鋼板を用意する工程と、上記一方の面に、有機系潤滑剤を含む表面処理液を付与して、表面処理層を形成する工程と、上記他方の面に、上記一方の面に付与した上記表面処理液とは組成が異なる表面処理液を付与する工程と、を有する。
【００１０】
また、上記課題を解決するための本発明の一実施形態に関する表面処理鋼板の加工方法は、上記表面処理鋼板が所定の形状に打ち抜かれてなるブランク材を用意する工程と、上記ブランク材が有する上記一方の面を、ダイに接触させる工程と、上記ブランク材が有する上記他方の面を、上記ダイ側に押圧する工程と、を有する。
【発明の効果】
【００１１】
本発明によれば、絞り加工による加工性が高く、かつ、鋼板の表面と裏面との間の静摩擦係数も高い表面処理鋼板、当該表面処理鋼板の製造方法、および当該表面処理鋼板の加工方法が提供される。
【図面の簡単な説明】
【００１２】
【図１】図１は、本発明の一実施形態において静摩擦係数μ３を測定する方法を説明する模式図である。
【図２】図２は、本発明の一実施形態に関する表面処理鋼板を用いて深絞り加工を行う様子を示す模式図である。
【図３】図３Ａは、本発明の一実施形態に関する表面処理鋼板をロール体とした様子を示す模式図であり、図３Ｂは、上記ロール体を構成する表面処理鋼板による複数の層のうち一部の層の拡大断面図である。
【発明を実施するための形態】
【００１３】
１．表面処理鋼板
本発明の一実施形態は、表面処理鋼板に関する。上記表面処理鋼板は、板状の鋼板であり、上記板状の一方の面（以下、単に「表面」ともいう。）と、他方の面（以下、単に「裏面」ともいう。）と、の動摩擦係数が異なるように、表面および裏面の少なくとも一方が表面処理されている。
【００１４】
１−１．鋼板
上記表面処理鋼板の基材鋼板となる鋼板の種類は、特に限定されない。たとえば、基材鋼板としては、低炭素鋼や中炭素鋼、高炭素鋼、合金鋼などからなる鋼板を使用することができる。良好なプレス成形性が必要とされる場合は、低炭素Ｔｉ添加鋼、低炭素Ｎｂ添加鋼などからなる深絞り用鋼板が基材鋼板として好ましい。また、Ｐ、Ｓｉ、Ｍｎなどを添加した高強度鋼板を用いてもよい。また、上記鋼板は、冷延鋼板であってもよいし、熱延鋼板であってもよい。また、上記鋼板は、低炭素Ｔｉ添加鋼および低炭素Ｎｂ添加鋼などの深絞り用鋼板であってもよい。
【００１５】
上記基材鋼板は、亜鉛めっき、Ｚｎ−Ａｌ合金めっき、およびＺｎ−Ａｌ−Ｍｇ合金めっきなどの亜鉛系めっき層を有してもよいし、アルミニウムめっきなどのアルミニウム系めっき層を有してもよい。これらのうち、表面処理鋼板およびその加工品の耐食性を高める観点からは、上記基材鋼板は、０．１質量％以上のＡｌを含有する亜鉛系めっき層（Ｚｎ−Ａｌ合金めっき層およびＺｎ−Ａｌ−Ｍｇ合金めっき層）を有することが好ましく、Ｚｎ−Ａｌ−Ｍｇ合金めっき層を有することがより好ましい。
【００１６】
１−２．表面処理層
上記表面処理鋼板は、表面および裏面の少なくとも一方の面に、表面処理層を有する。上記表面処理層は、後述する動摩擦係数および静摩擦係数の条件が満たされる限りにおいて、表面および裏面の一方の面のみに形成されていてもよいが、表面および裏面の両方の面に形成されていることが好ましい。上記両方の面に形成されているとき、上記表面処理層は、表面側と裏面側で組成または膜厚が異なることが好ましい。
【００１７】
１−２−１．動摩擦係数μ１、動摩擦係数μ２、および静摩擦係数μ３
上記表面および裏面の少なくとも一方の面に形成された表面処理層により、上記表面処理鋼板は、以下の条件（１）〜（３）を満たす。
（１）表面は、動摩擦係数μ１が０．１以下である
（２）裏面は、動摩擦係数μ２が０．２以上である
（３）表面と裏面との間の静摩擦係数μ３は、０．１４より大きい
【００１８】
上記表面の動摩擦係数μ１および裏面の動摩擦係数μ２は、ＪＩＳ Ｋ ７１２５（１９９９年）に準じて測定して得られた値とすることができる。
【００１９】
上記表面と裏面との間の静摩擦係数μ３は、同一の上記表面処理鋼板について、表面と裏面とが接触した状態から、上記接触している表面および裏面が接触しながら滑るように運動するときに働く抵抗である。
【００２０】
上記静摩擦係数μ３は、図１に示す方法で測定した値とすることができる。具体的には、表面処理鋼板から、幅３０ｍｍ×長さ３００ｍｍの引き抜き用供試サンプル１１０と、幅３０ｍｍ×長さ４０ｍｍの２つの押さえ用供試サンプル１２０ａおよび押さえ用供試サンプル１２０ｂと、を切り出す。押さえ用供試サンプル１２０ａおよび押さえ用供試サンプル１２０ｂは、それぞれ、両面テープ１３０ａおよび両面テープ１３０ｂによって取付金型１４０ａおよび取付金型１４０ｂに接着させる。
【００２１】
その後、引き抜き用供試サンプル１１０の表面に押さえ用供試サンプル１２０ａの裏面が、引き抜き用供試サンプル１１０の裏面に押さえ用供試サンプル１２０ｂの表面が、それぞれ接触するように、同一水平面上に対向して配置した押さえ用供試サンプル１２０ａおよび押さえ用供試サンプル１２０ｂの間に引き抜き用供試サンプル１１０を配置する。さらに、引き抜き用供試サンプル１１０の両側から押さえ用供試サンプル１２０ａおよび押さえ用供試サンプル１２０ｂを押し当て、取付金型１４０ａおよび取付金型１４０ｂを介して、押さえ用供試サンプル１２０ａおよび押さえ用供試サンプル１２０ｂを引き抜き用供試サンプル１１０側に６００ｋｇｆの荷重で押圧する。
【００２２】
この状態で、引き抜き用供試サンプル１１０を垂直方向に１００ｍｍ／ｍｉｎの速度で引き抜き、引き抜き直後に印加されていた、引き抜き用供試サンプル１１０を引き抜くための力を測定する。そして、上記引き抜き用供試サンプル１１０を引き抜くための力を、押さえ用供試サンプル１２０ａおよび押さえ用供試サンプル１２０ｂを引き抜き用供試サンプル１１０側に押圧した荷重（６００ｋｇｆ）で除算して、得られた値を静摩擦係数μ３とすることができる。
【００２３】
図２は、本実施形態に関する表面処理鋼板を用いて深絞り加工を行う様子を示す模式図である。
【００２４】
上記表面処理鋼板が円形などの所定の形状に打ち抜かれてなるブランク材２１０は、動摩擦係数μ１が０．１以下であり高潤滑である表面２１２と、動摩擦係数μ２が０．２以下であり低潤滑である裏面２１４と、を有する。表面２１２および裏面２１４は、鋼板２１６の両面である。深絞り用金型２２０において、ブランク材２１０は、表面２１２が絞り用ダイ２２２と接触するように配置され、裏面２１４が皺押さえ部材２２４によって絞り用ダイ２２２側に押圧されることにより、絞り用ダイ２２２に対して固定される。
【００２５】
絞り用ダイ２２２は、平面方向（ブランク材２１０の表面２１２および裏面２１４が延在する平面に平行な方向）における中央に開口部２２２ａを有し、皺押さえ部材２２４は、平面方向における中央に絞り用ダイ２２２の開口部２２２ａと略同一形状の開口部２２４ａを有する。絞り用ダイ２２２と皺押さえ部材２２４とは、これらの開口部２２２ａおよび開口部２２４ａの位置が垂直方向（ブランク材２１０の表面２１２および裏面２１４が延在する平面に直交する方向）に一致するように配置される。
【００２６】
この状態で、皺押さえ部材２２４の開口部２２４ａから絞り用パンチ２２６を挿入し、ブランク材２１０の裏面２１４に接触させる。さらに、絞り用パンチ２２６をブランク材２１０の表面２１２側に押圧していくと、ブランク材２１０は絞り用ダイ２２２の開口部２２２ａの内部へと押し込まれて流入していき、開口部２２２ａの形状に加工される。
【００２７】
このとき、ブランク材２１０は、その表面２１２が高潤滑であるため、絞り用ダイ２２２と接触している領域２１２ｂが絞り用ダイ２２２に対して滑りやすく、領域２１２ｂが周囲部から開口部２２２ａの内部へと、流入していきやすい。また、ブランク材２１０は、その裏面２１４が低潤滑であるため、絞り用パンチ２２６と接触している領域２１４ｂが絞り用パンチ２２６に対して滑りにくく、領域２１４ｂが開口部２２２ａの外側方向へと流出しにくい。そのため、ブランク材２１０からは、絞り加工時に開口部２２２ａの内部に十分に鋼板が流入し、かつ流入した鋼板が留まりやすい（逆流出しにくい）ため、十分な厚みを有する加工品を得ることができ、加工品の厚みが薄くなり強度が低くなることによる破断などの加工不良が生じにくい。
【００２８】
このような観点から、本実施形態では、表面処理鋼板の表面の動摩擦係数μ１を０．１以下とし、表面処理鋼板の裏面の動摩擦係数μ２を０．２以上とする。表面の動摩擦係数μ１は、０．０４以上０．０８以下であることが好ましく、０．０４以上０．０６以下であることがより好ましい。また、裏面の動摩擦係数μ２は、０．２以上０．５以下であることが好ましく、０．３以上０．４以下であることがより好ましい。
【００２９】
また、表面処理鋼板は、ロール体などとして保管されることが多い。図３Ａは、本実施形態に関する表面処理鋼板をロール体とした様子を示す模式図であり、図３Ｂは、上記ロール体を構成する表面処理鋼板による複数の層のうち一部の層（図３Ａ中、「３Ｂ」で示す領域）の拡大断面図である。
【００３０】
図３Ａに示すように、ロール体３００は、１枚の表面処理鋼板３１０がロール状に丸められてなる。そして、図３Ｂに示すように、ロール体３００を構成する表面処理鋼板３１０は、表面３１２が隣り合う層の裏面３１４と接するように丸められている。表面３１２および裏面３１４は、鋼板３１６の両面である。なお、図３Ｂには、複数の層を有するロール状に表面処理鋼板３１０が丸められてなるロール体３００のうち、３つの表面処理鋼板３１０の層のみを示すが、表面処理鋼板３１０はさらに多くの層が形成されるように丸められてもよい。
【００３１】
このとき、表面処理鋼板３１０は、表面３１２と裏面３１４との間の静摩擦係数が０．１４より大きいため、ロール体３００において上記接触した状態となっている表面３１２と裏面３１４とは、互いに対して滑りにくい。そのため、表面処理鋼板３１０は、ロール体３００としたときに、保管中に表面処理鋼板３１０の層間で滑りが発生することによる変形やずれが生じにくい。
【００３２】
このような観点から、本実施形態では、表面と裏面との間の静摩擦係数μ３は、０．１４より大きくする。表面と裏面との間の静摩擦係数μ３は、０．１５以上０．３以下であることが好ましく、０．１８以上０．２２以下であることがより好ましい。
【００３３】
１−２−２．表面処理層の組成など
表面処理層は、表面処理鋼板の表面および裏面が上述した動摩擦係数μ１、動摩擦係数μ２、および静摩擦係数μ３の条件を満たすように、表面処理鋼板の表面および裏面の少なくとも一方の面に形成されていればよい。
【００３４】
表面処理層は、有機の表面処理層であってもよいし、無機の表面処理層であってもよい。いずれにおいても、有機系潤滑剤を表面処理層中に配合することにより、表面処理鋼板の表面および裏面の潤滑性を、上記動摩擦係数μ１、動摩擦係数μ２、および静摩擦係数μ３の条件が満たされるように調整することができる。特に、潤滑製をより高めることが求められる上記表面側に形成する表面処理層に、上記有機系潤滑剤を配合することが好ましい。
【００３５】
上記有機系潤滑剤は、特に限定されないが、潤滑性をより高める観点からは、フッ素系樹脂、ポリオレフィン樹脂、またはスチレン系樹脂が好ましく、ポリオレフィン樹脂がより好ましく、ポリエチレン樹脂がさらに好ましい。
【００３６】
また、表面処理層は、４族金属の酸素酸塩とリン酸化合物とを含むことが好ましい。このような表面処理層は、表面処理鋼板の表面および裏面の潤滑性を調整して絞り加工による加工性およびロール状にしての保管性を高めるほか、緻密な化成処理皮膜を形成することにより表面処理鋼板の耐食性を高めることもできる。
【００３７】
上記４族金属には、Ｔｉ、ＺｒおよびＨｆが含まれる。上記４族金属の酸素酸塩は、４族金属原子および酸素原子を含む無機酸の塩である。上記塩の例には、水素酸塩、アンモニウム塩、アルカリ金属塩、およびアルカリ土類金属塩などが含まれる。これらのうち、塗装鋼板の耐食性をより高める観点からは、上記４族金属の酸素酸塩は、４族金属原子および酸素原子を含む無機酸のアンモニウム塩であることが好ましく、炭酸ジルコニウムアンモニウムであることが好ましい。
【００３８】
上記リン酸化合物は、４族金属の酸素酸塩を含む表面処理層の密着性を高めることができる。上記リン酸化合物の例には、リン酸ナトリウム、リン酸カルシウム、リン酸マンガン、およびリン酸マグネシウムなどが含まれる。
【００３９】
上記絞り加工による加工性およびロール状にしての保管性を維持しつつ、表面処理鋼板の耐食性を十分に高める観点からは、上記４族金属の酸素酸塩の付着量は、４族原子換算で３ｍｇ／ｍ２以上であることが好ましく、４ｍｇ／ｍ２以上１４０ｍｇ／ｍ２以下であることがより好ましく、４ｍｇ／ｍ２以上１００ｍｇ／ｍ２以下であることがさらに好ましい。なお、表面処理層が後述する有機樹脂を含むときは、上記４族金属の酸素酸塩の付着量は、４族原子換算で４ｍｇ／ｍ２以上２０ｍｇ／ｍ２以下であることがさらに好ましく、表面処理層が後述する有機樹脂を含まないときは、上記４族金属の酸素酸塩の付着量は、４族原子換算で３０ｍｇ／ｍ２以上１４０ｍｇ／ｍ２以下であることがさらに好ましい。
【００４０】
また、上記４族金属の酸素酸塩の密着性を高めて、上記４族金属の酸素酸塩による耐食性の向上効果を十分に奏させる観点からは、上記リン酸化合物の付着量は、リン原子換算で、上記４族金属の酸素酸塩に由来する金属原子の付着量の１モル倍以上２モル倍以下であることが好ましく、１．５モル倍以上１．７モル倍以下であることがより好ましい。
【００４１】
表面処理層は、有機樹脂を含む有機系の表面処理層であってもよい。上記有機樹脂は、鋼板の表面処理に通常使用される有機樹脂であればよく、たとえば、ウレタン樹脂、フッ素樹脂、アクリル樹脂、およびポリエステル樹脂などから、適宜選択することができる。これらの有機樹脂を含む表面処理層は、上記塗装鋼板の耐食性および加工性を高めることができる。これらのうち、耐食性および加工性をより高める観点からは、上記有機樹脂はウレタン樹脂またはポリエステル樹脂であることが好ましく、ウレタン樹脂であることがより好ましい。
【００４２】
上記ウレタン樹脂は、通常、イソシアネート化合物に由来する構成単位およびポリオール化合物に由来する構成単位を有する。
【００４３】
上記イソシアネート化合物に由来する構成単位の例には、脂肪族ジイソシアネートに由来する構成単位および脂環族ジイソシアネートに由来する構成単位が含まれる。上記脂肪族ジイソシアネートの例には、フェニレンジイソシアネート、トリレンジイソシアネート、ジフェニルメタンジイソシアネートおよびナフタレンジイソシアネートが含まれる。上記脂環族ジイソシアネートの例には、シクロヘキサンジイソシアネート、イソホロンジイソシアネート、ノルボルナンジイソシアネート、キシリレンジイソシアネートおよびテトラメチルキシリレンジイソシアネートが含まれる。
【００４４】
上記ポリオール化合物に由来する構成単位の例には、ポリオレフィンポリオールに由来する構成単位が含まれる。上記ポリオレフィンポリオールの例には、ポリエステルポリオール、ポリエーテルポリオール、ポリカーボネートポリオール、ポリアセタールポリオール、ポリアクリレートポリオールおよびポリブタジエンポリオールが含まれる。
【００４５】
上記表面処理層は、バルブメタルの酸化物、バルブメタルの水酸化物、またはバルブメタルのフッ化物からなる群から選ばれる１種類または２種類以上の化合物（以下、単に「バルブメタル化合物」ともいう）などを含んでもよい。バルブメタル化合物は、環境負荷を小さくしつつ、優れたバリア作用を表面処理層に付与することができる。バルブメタルとは、その酸化物が高い絶縁抵抗を示す金属をいう。バルブメタルとしては、Ｔｉ、Ｚｒ、Ｈｆ、Ｖ、Ｎｂ、Ｔａ、ＭｏおよびＷからなる群から選ばれる１種類または２種類以上の金属が挙げられる。バルブメタル化合物としては公知のものを用いてよい。
【００４６】
上記有機樹脂の付着量は、上記絞り加工による加工性およびロール状にしての保管性への顕著な影響がない限りにおいて特に限定されないものの、１，０００ｍｇ／ｍ２以上３，０００ｍｇ／ｍ２以下であることが好ましく、２００ｍｇ／ｍ２以上１，０００ｍｇ／ｍ２以下であることがより好ましい。
【００４７】
また、バルブメタルの可溶性フッ化物を表面処理層に含ませることで、表面処理層に自己修復作用を付与することができる。バルブメタルのフッ化物は、雰囲気中の水分に溶け出した後、皮膜欠陥部から露出しているめっき鋼板の表面に難溶性の酸化物または水酸化物となって再析出し、皮膜欠陥部を埋めることができる。
【００４８】
上記表面処理層は、有機顔料などを含む着色された皮膜であってもよいが、リン酸塩処理層による黒色の外観の視認性をより高めて、塗装鋼板の意匠性をより高める観点からは、クリア皮膜であることが好ましい。
【００４９】
絞り加工時に絞り用ダイまたは絞り用パンチなどとの間の摩擦で剥離した表面処理層（特には有機樹脂）が抵抗となることによる、加工性の低下を抑制する観点からは、上記表面処理層の膜厚は、３．０μｍ以下であることが好ましい。なお、表面処理鋼板の表面および裏面の潤滑性を上記動摩擦係数μ１、動摩擦係数μ２、および静摩擦係数μ３の条件が満たされるように調整しやすくする観点からは、上記表面処理層の膜厚は、０．０５μｍ以上であることが好ましい。また、潤滑性の調整および剥離した表面処理層による加工性の低下の抑制を両立する観点からは、上記表面処理層の膜厚は、表面および裏面に形成された表面処理層のうち少なくともいずれか一方の膜厚が、０．１μｍ以上３．０μｍ以下であることが好ましく、０．１５μｍ以上０．９μｍ以下であることがより好ましい。
【００５０】
表面処理鋼板は、少なくとも表面側に、上記有機系潤滑剤を含む表面処理層を有することが好ましい。このとき、上記表面側に形成された表面処理層に、上述した４族金属の酸素酸塩およびリン酸化合物を含ませることで、上記表面側の耐食性をより高めることができる。
【００５１】
表面処理鋼板は、裏面側には、上記表面処理層を有してもよいし、上記表面処理層を有さなくてもよい。ただし、上述した４族金属の酸素酸塩およびリン酸化合物を含む表面処理層を上記裏面側に形成することで、上記裏面側の耐食性をより高めることができる。上記裏面側に形成される表面処理層には、上記有機系潤滑剤が含まれていてもよいし、上記有機系潤滑剤が含まれていなくてもよいが、裏面側の動摩擦係数μ２の低下を抑制したり、表面と裏面との間の静摩擦係数μ３の低下を抑制したりする観点からは、上記裏面側に形成される表面処理層には、上記有機系潤滑剤は含まれていないことが好ましい。上記裏面側に形成される表面処理層が上記有機系潤滑剤を含むときは、上記有機系潤滑剤の付着量は、上記動摩擦係数μ２および静摩擦係数μ３を上述した範囲に調整できる程度の量に調整すればよい。
【００５２】
鋼板の種類にもよるものの、表面側に付着している上記有機系潤滑剤の量は、２．０ｍｇ／ｍ２以上５００ｍｇ／ｍ２以下であることが好ましく、７．０ｍｇ／ｍ２以上１４０ｍｇ／ｍ２以下であることがより好ましい。また、裏面側に付着している上記有機系潤滑剤の量は、０ｇ／ｍ２以上１００ｍｇ／ｍ２以下であることが好ましく、０ｇ／ｍ２以上５０ｍｇ／ｍ２以下であることがより好ましい。
【００５３】
２．表面処理鋼板の製造方法
本発明の他の実施形態は、表面処理鋼板の製造方法に関する。上記表面処理鋼板は、一方の面（表面）と他方の面（裏面）とを有する鋼板を用意する工程と、上記表面に、有機系潤滑剤を含む表面処理液を付与して、表面処理層を形成する工程と、上記裏面に、上記表面に付与した上記表面処理液とは組成が異なる表面処理液を付与するか、または上記裏面には表面処理層を形成しない工程と、を有する方法により、製造することができる。
【００５４】
表面および任意に裏面に付与される表面処理液は、上述した有機系潤滑剤、４族金属の酸素酸塩、リン酸化合物および有機樹脂、ならびに任意に添加される他の添加剤を含む表面処理液であればよい。
【００５５】
上記表面処理液に含まれる有機系潤滑剤の量は、上記表面処理液の全質量に対して、３質量％以上３０質量％以下とすることができ、４質量％以上２０質量％以下とすることが好ましい。
【００５６】
上記表面処理液に含まれる４族金属の酸素酸塩の量は、４族原子換算で、上記表面処理液の全質量に対して、０．５ｇ／Ｌ以上３０ｇ／Ｌ以下とすることができ、１ｇ／Ｌ以上２４ｇ／Ｌ以下とすることが好ましい。
【００５７】
上記表面処理液に含まれるリン酸化合物の量は、リン原子換算で、上記４族金属の酸素酸塩に由来する金属原子の含有量の１モル倍以上２モル倍以下であることが好ましく、１．５モル倍以上１．７モル倍以下であることがより好ましい。
【００５８】
上記表面処理液に含まれる有機樹脂の量は、上記表面処理液に対して、０ｇ／Ｌ以上１００ｇ／Ｌ以下とすることができ、０ｇ／Ｌ以上５０ｇ／Ｌ以下とすることが好ましい。
【００５９】
上記表面処理層は、上述した表面処理液を、鋼板の表面および裏面の少なくとも一方の面に付与して、公知の方法により乾燥させて形成することができる。このとき、上記裏面には上記表面処理液の付与による表面処理層の形成を行ってもよいし、行わなくてもよい。上記表面および裏面の両方に表面処理層を形成するときは、表面側に付与する表面処理液と、裏面側に付与する表面処理液とは、上述した動摩擦係数μ１、動摩擦係数μ２、および静摩擦係数μ３の条件が満たされるように調整すればよく、特には、有機系潤滑剤の含有量が異なることが好ましい。
【００６０】
３．表面処理鋼板の加工方法
本発明のさらに他の実施形態は、上述した表面処理鋼板をプレス成型する、表面処理鋼板の加工方法に関する。具体的には、本実施形態に関する加工方法は、上記表面処理鋼板が打ち抜かれてなるブランク材を用意する工程と、上記ブランク材が有する上記一方の面を、ダイに接触させる工程と、上記ブランク材が有する上記他方の面を、上記ダイ側に押圧する工程と、を有する。
【００６１】
上記ブランク材は、上述した表面処理鋼板が、円形などの所定の形状に打ち抜かれていればよい。
【００６２】
上記ダイの形状や、他方の面の押圧は、絞り加工、張出し加工、フランジ加工、曲げ加工などの各種加工により製造しようとする加工品の形状などに応じて定めることができる。これらのうち、本実施形態では、深絞り加工が、パンチと接触する肩部で鋼板の破断が従来よりも生じにくいため好ましい。
【００６３】
以下、本発明について実施例を参照して詳細に説明するが、本発明はこれらの実施例により限定されない。
【実施例】
【００６４】
１．表面処理鋼板の作製
１−１．めっき処理
板厚０．６ｍｍの普通鋼の両面に溶融Ｚｎ−６質量％Ａｌ−３質量％Ｍｇめっき層（めっき付着量６０ｇ／ｍ２）を形成して、めっき鋼板１とした。
【００６５】
板厚０．６ｍｍの普通鋼の両面に溶融Ｚｎ−０．１質量％Ａｌめっき層（めっき付着量６０ｇ／ｍ２）を形成して、めっき鋼板２とした。
【００６６】
板厚０．６ｍｍの普通鋼の両面に溶融Ｚｎめっき層（めっき付着量６０ｇ／ｍ２）を形成して、めっき鋼板３とした。
【００６７】
１−２．表面処理
１−２−１．表面処理液１〜表面処理液１３の調製
４族金属の添加量が金属原子換算で１２．０ｇ／Ｌである炭酸ジルコニウムアンモニウム（Ｚｒの酸素酸塩）と、リン原子換算の添加量が６．６ｇ／Ｌであるリン酸アンモニウム（リン酸化合物）とを含有するベース処理液に対し、ベース処理液中の固形分の全質量に対して１５．０質量％のポリエチレン系潤滑剤を添加して、表面処理液１を調製した。表面処理液１中の、リン酸化合物が有するリン原子のモル濃度に対する、４族金属酸素酸塩に由来する金属原子（Ｚｒ）のモル濃度の比（リン原子のモル濃度／４族金属のモル濃度）は、１．７である。
【００６８】
ポリエチレン系潤滑剤の添加量をベース処理液中の固形分の全質量に対して１０．０質量％とした以外は表面処理液１の調製と同様にして、表面処理液２を調製した。
【００６９】
ポリエチレン系潤滑剤の添加量をベース処理液中の固形分の全質量に対して５．０質量％とした以外は表面処理液１の調製と同様にして、表面処理液３を調製した。
【００７０】
４族金属の酸素酸塩の添加量を４族金属の金属原子換算で１．１ｇ／Ｌとし、リン酸化合物の添加量をリン原子換算で０．６ｇ／Ｌとし、ベース処理液中にさらに固形分換算で４８．３ｇ／Ｌのウレタン樹脂を添加した以外は表面処理液１の調製と同様にして、表面処理液４を調製した。表面処理液４中の、リン酸化合物が有するリン原子のモル濃度に対する、４族金属酸素酸塩に由来する金属原子（Ｚｒ）のモル濃度の比（リン原子のモル濃度／４族金属のモル濃度）は、１．５である。
【００７１】
ポリエチレン系潤滑剤の添加量をベース処理液中の固形分の全質量に対して１０．０質量％とした以外は表面処理液４の調製と同様にして、表面処理液５を調製した。
【００７２】
ポリエチレン系潤滑剤の添加量をベース処理液中の固形分の全質量に対して５．０質量％とした以外は表面処理液４の調製と同様にして、表面処理液６を調製した。
【００７３】
４族金属の添加量が金属原子換算で１０．０ｇ／Ｌであるフッ化チタンアンモニウム（Ｔｉの酸素酸塩）と、リン原子換算の添加量が１２．０ｇ／Ｌであるリン酸とを含有するベース処理液を用意して、表面処理液７とした。表面処理液７中の、リン酸化合物が有するリン原子のモル濃度に対する、４族金属酸素酸塩に由来する金属原子（Ｔｉ）のモル濃度の比（リン原子のモル濃度／４族金属のモル濃度）は、１．９である。
【００７４】
ポリエチレン系潤滑剤を添加しなかった以外は表面処理液４の調製と同様にして、表面処理液８を調製した。
【００７５】
ポリエチレン系潤滑剤を添加しなかった以外は表面処理液１の調製と同様にして、表面処理液９を調製した。
【００７６】
４族金属の添加量が金属原子換算で１．０ｇ／Ｌであるフッ化チタンアンモニウム（Ｔｉの酸素酸塩）と、リン原子換算の添加量が１．２ｇ／Ｌであるリン酸アンモニウム（リン酸化合物）とを含有するベース処理液に対し、固形分換算で４８．３ｇ／Ｌのウレタン樹脂を添加し、さらに、ベース処理液中の固形分の全質量に対して１０．０質量％のポリエチレン系潤滑剤を添加して、表面処理液１０を調製した。表面処理液１０中の、リン酸化合物が有するリン原子のモル濃度に対する、４族金属酸素酸塩に由来する金属原子（Ｔｉ）のモル濃度の比（リン原子のモル濃度／４族金属のモル濃度）は、１．９である。
【００７７】
４族金属の酸素酸塩を添加しなかった以外は表面処理液１０の調製と同様にして、表面処理液１１を調製した。
【００７８】
リン酸化合物を添加しなかった以外は表面処理液５の調製と同様にして、表面処理液１２を調製した。
【００７９】
４族金属の酸素酸塩を添加せず、かつ、リン酸化合物を添加しなかった以外は表面処理液５の調製と同様にして、表面処理液１３を調製した。
【００８０】
表１に、表面処理液１〜表面処理液１３の、４族金属の種類及び添加量、リン酸化合物の添加の有無およびリン原子の添加量、リン酸化合物が有するリン原子のモル濃度に対する４族金属酸素酸塩に由来する金属原子のモル濃度の比（表中、単に「モル比」と示す。）、ベース処理液中の有機樹脂の種類および添加量、ならびに有機系潤滑剤の種類および添加量を、示す。
【００８１】
【表１】
2020139214.tif 000003
【００８２】
１−２−２．表面処理
めっき鋼板１〜めっき鋼板３の表面および裏面に、表面処理液１〜表面処理液１３のいずれかを塗布し、２００℃のオーブンで乾燥させて、表面処理鋼板１〜表面処理鋼板２７を得た。
【００８３】
表２に、表面処理鋼板１〜表面処理鋼板２７の作製に用いためっき鋼板の種類、表面処理液の種類およびその膜厚を示す。
【００８４】
【表２】
2020139214.tif 000004
【００８５】
２．表面処理鋼板の評価
２−１．動摩擦係数μ１およびμ２
ＪＩＳ Ｋ ７１２５（１９９９年）に準じて、表面の動摩擦係数μ１および裏面の動摩擦係数μ２を測定した。測定機として新東科学株式会社製、ＨＥＩＤＥＮ ＴＹＰＥ：１４を使用し、固定試験片として表面処理鋼板１〜表面処理鋼板２７を、移動試験片として１０ｍｍφのＳＵＳ製鋼球を、それぞれ使用した。分銅により移動試験片に１Ｎの荷重をかけた状態で、摺動速度１５０ｍｍ／ｍｉｎで１００ｍｍの距離を移動試験片に移動させ、動摩擦係数を測定した。
【００８６】
２−２．静摩擦係数μ３
図１に示す方法で、表面と裏面との間の静摩擦係数を測定した。表面処理鋼板１〜表面処理鋼板２７から、幅３０ｍｍ×長さ３００ｍｍの引き抜き用供試サンプル１１０と、幅３０ｍｍ×長さ４０ｍｍの２つの押さえ用供試サンプル１２０ａおよび押さえ用供試サンプル１２０ｂと、を切り出した。押さえ用供試サンプル１２０ａおよび押さえ用供試サンプル１２０ｂは、それぞれ、両面テープ１３０ａおよび両面テープ１３０ｂによって取付金型１４０ａおよび取付金型１４０ｂに接着させた。
【００８７】
引き抜き用供試サンプル１１０の表面に押さえ用供試サンプル１２０ａの裏面が、引き抜き用供試サンプル１１０の裏面に押さえ用供試サンプル１２０ｂの表面が、それぞれ接触するように、同一水平面上に対向して配置した押さえ用供試サンプル１２０ａおよび押さえ用供試サンプル１２０ｂの間に引き抜き用供試サンプル１１０を配置した。さらに、引き抜き用供試サンプル１１０の両側から押さえ用供試サンプル１２０ａおよび押さえ用供試サンプル１２０ｂを押し当て、取付金型１４０ａおよび取付金型１４０ｂを介して、押さえ用供試サンプル１２０ａおよび押さえ用供試サンプル１２０ｂを引き抜き用供試サンプル１１０側に６００ｋｇｆの荷重で押圧した。
【００８８】
この状態で、引き抜き用供試サンプル１１０を垂直方向に１００ｍｍ／ｍｉｎの速度で引きにき、引き抜き直後に印加されていた、引き抜き用供試サンプル１１０を引き抜くための力を測定した。そして、上記引き抜き用供試サンプル１１０を引き抜くための力を、押さえ用供試サンプル１２０ａおよび押さえ用供試サンプル１２０ｂを引き抜き用供試サンプル１１０側に押圧した荷重（６００ｋｇｆ）で除算して、静摩擦係数μ３を求めた。得られた静摩擦係数の値に基づき、以下の基準で表面処理鋼板１〜表面処理鋼板２７を評価した。
○  静摩擦係数μ３が０．１４より大きい
×  静摩擦係数μ３が０．１４以下である
【００８９】
２−３．加工性
打ち抜き用パンチを用いて、表面処理鋼板１〜表面処理鋼板２７から、径９２ｍｍφの円盤状のブランク材を打ち抜いた。
【００９０】
上記ブランク材を用いて、パンチ径４０ｍｍφ、パンチ肩半径５ｍｍＲ、ダイ内径４１．５ｍｍφ、ダイ肩半径３．０ｍｍＲの加工装置を用いて、絞り比（ブランクの径／パンチ径）２．３、しわ抑え力９．２ｋＮの条件で、円筒絞り加工を行った。ブランク材の外径をＬ１とし、加工後の円筒の開口径の最大値および最小値の加算平均をＬ２として、Ｌ２／Ｌ１の値を求め、外径比Ｏ．Ｄ．Ｒ．とした。Ｏ．Ｄ．Ｒ．の値に基づき、以下の基準で表面処理鋼板１〜表面処理鋼板２７の加工性を評価した。
◎  Ｏ．Ｄ．Ｒ．が０．９０以下である
○  Ｏ．Ｄ．Ｒ．が０．９０超０．９４以下である
×  Ｏ．Ｄ．Ｒ．が０．９４超である
【００９１】
２−４．耐食性
表面処理鋼板１〜表面処理鋼板２７を塩水噴霧試験機に投入し、７２時間後の表面および裏面への白錆発生面積率および赤錆発生面積率を求め、以下の基準により、当該白錆発生面積率および赤錆発生面積率から表面処理鋼板１〜表面処理鋼板２７の耐食性を評価した。
○：  白錆発生面積率は表面・裏面とも１０％以下だった
△：  白錆発生面積率は表面・裏面のいずれかまたは双方が１０％超だったが、赤錆の発生はなかった
×：  赤錆発生面積率は表面・裏面のいずれかまたは双方が１０％超だった
【００９２】
表３に、表面処理鋼板１〜表面処理鋼板２７の評価結果を示す。
【００９３】
【表３】
2020139214.tif 000005
【００９４】
表面の動摩擦係数μ１が０．１以下であり、裏面の摩擦係数μ２が０．２以上である、表面処理鋼板１〜表面処理鋼板１４、表面処理鋼板１９〜表面処理鋼板２２、および表面処理鋼板２４〜表面処理鋼板２７は、深絞りの加工性が良好であった。また、表面処理鋼板１〜表面処理鋼板１４、表面処理鋼板１９〜表面処理鋼板２２、および表面処理鋼板２４〜表面処理鋼板２７は、表面と裏面との間の静摩擦係数μ３が０．１４より大きく、コイル保管性も高かった。
【産業上の利用可能性】
【００９５】
本発明の表面処理鋼板は、ホットスタンピングによる加工を行ったときにスケールが発生しにくい。そのため、スケール除去などの工程を短縮化あるいは不要とし、ホットスタンピングによる鋼板の加工をより容易かつ安価に行うことを可能とする。そのため、本発明の表面処理鋼板は、ホットスタンピングによる鋼板の加工のさらなる普及に貢献すると期待される。
【符号の説明】
【００９６】
１１０  引き抜き用供試サンプル
１２０ａ、１２０ｂ  押さえ用供試サンプル
１３０ａ、１３０ｂ  両面テープ
１４０ａ、１４０ｂ  取付金型
２１０  ブランク材
２１２  表面
２１２ｂ  絞り用ダイと接触している領域
２１４  裏面
２１４ｂ  絞り用パンチと接触している領域
２１６  鋼板
２２０  深絞り用金型
２２２  絞り用ダイ
２２２ａ  開口部
２２４  皺押さえ部材
２２４ａ  開口部
２２６  絞り用パンチ
３００  ロール体
３１０  表面処理鋼板
３１２  表面
３１４  裏面
３１６  鋼板
【図１】
2020139214.tif 000006
【図２】
2020139214.tif 000007
【図３】
2020139214.tif 000008